(57)【要約】【課題】保存安定性、吐出性などのインキ物性と、光沢、耐摩耗性、耐水性、耐溶剤性などの塗膜物性とを両立することのできる水性インクジェットインキ用樹脂分散体およびそれを用いた水性インクジェットインキを提供すること。【解決手段】スチレンモノマー５８．５質量％を超えて９６．７質量％未満、炭素数４〜１２のアルキル基を有する（メタ）アクリル酸アルキルエステルモノマー３質量％を超えて９．６質量％未満、カルボキシル基含有モノマー０．１〜１０質量％、アルコキシシリル基含有モノマー０．１〜１０質量％、および界面活性剤モノマー０．１〜１０質量％を含んでなるモノマー混合物の乳化重合物である樹脂粒子と、水性媒体とを含んでなる、水性インクジェットインキ用樹脂分散体。【選択図】なし【特許請求の範囲】
【請求項１】
スチレンモノマー５８．５質量％を超えて９６．７質量％未満、炭素数４〜１２のアルキル基を有する（メタ）アクリル酸アルキルエステルモノマー３質量％を超えて９．６質量％未満、カルボキシル基含有モノマー０．１〜１０質量％、アルコキシシリル基含有モノマー０．１〜１０質量％、および界面活性剤モノマー０．１〜１０質量％を含んでなるモノマー混合物の乳化重合物である樹脂粒子と、水性媒体とを含んでなる、水性インクジェットインキ用樹脂分散体。
【請求項２】
前記モノマー混合物が、更に、その他官能基含有モノマーとして、水酸基含有モノマー、アミド基含有モノマー、グリシジル基含有モノマー、オキシアルキレン基含有モノマー、およびその他エチレン性不飽和結合を二つ以上有するモノマーからなる群より選ばれる少なくとも一種を含んでなる、請求項１記載の水性インクジェットインキ用樹脂分散体。
【請求項３】
前記その他官能基含有モノマーを前記混合物中に０．１〜１０質量％を含んでなる、請求項２記載の水性インクジェットインキ用樹脂分散体。
【請求項４】
更に、水性ワックス分散体を含んでなる、請求項１〜３いずれか記載の水性インクジェットインキ用樹脂分散体。
【請求項５】
前記水性ワックス分散体が、水性ポリオレフィンワックス分散体である、請求項４記載の水性インクジェットインキ用樹脂分散体。
【請求項６】
前記水性ポリオレフィンワックス分散体中に含まれるポリオレフィンワックスの融点が、１００〜１５０℃である、請求項５記載の水性インクジェットインキ用樹脂分散体。
【請求項７】
請求項１〜６いずれか記載の水性インクジェットインキ用樹脂分散体および着色剤を含んでなる、水性インクジェットインキ。
【発明の詳細な説明】
【技術分野】
【０００１】
本発明は、水性インクジェットインキ用樹脂分散体およびそれを用いた水性インクジェットインキに関する。
【背景技術】
【０００２】
水性インクジェットインキは、一般に、着色剤、水、親水性有機溶剤およびバインダー樹脂より構成される。インキには、インキの保存安定性や吐出性、印刷物の耐性といった要求品質に優れていることが求められるが、この内、バインダー樹脂には、インキとした際に、高固形分でも低粘度である樹脂微粒子が多く使用されており、様々な樹脂微粒子を含む水性インクジェットインキが報告されている。
【０００３】
特許文献１には、水、着色剤及びアクリルシリコン系樹脂微粒子を含有するインク組成物が開示されている。
特許文献２には、ラジカル反応性乳化剤の存在下にラジカル重合してなるエマルジョンと、顔料と、水性媒体とを含有するインクジェット記録液が開示されている。
特許文献３には、特定量のアルコキシシリル基を有するラジカル重合性不飽和モノマーをラジカル重合してなるポリマーエマルションを含有する水性インクジェット記録液が開示されている。
【０００４】
しかし、インクジェットインキの利用が拡大する近年、上記の要求品質に加えて、光沢や耐摩耗性といった品質への要求も増しており、上記特許文献に開示されているインクジェットインキでは、これらの要求品質を満足できるものではなかった。
【先行技術文献】
【特許文献】
【０００５】
【特許文献１】特開平９−２３５４９９号公報
【特許文献２】特開２００２−２９４１０５号公報
【特許文献３】特開２０１０−１５９３５５号公報
【発明の概要】
【発明が解決しようとする課題】
【０００６】
本発明が解決しようとする課題は、保存安定性、吐出性などのインキ物性と、光沢、耐摩耗性、耐水性、耐溶剤性などの塗膜物性とを両立することのできる水性インクジェットインキ用樹脂分散体およびそれを用いた水性インクジェットインキを提供することである。
【課題を解決するための手段】
【０００７】
本発明者らは、上記課題を解決すべく鋭意検討した結果、特定のモノマー配合により乳化重合して得られる樹脂粒子を用いることにより、上記課題を解決できることを見出し、本発明を完成するに至った。
即ち、本発明は、スチレンモノマー５８．５質量％を超えて９６．７質量％未満、炭素数４〜１２のアルキル基を有する（メタ）アクリル酸アルキルエステルモノマー３質量％を超えて９．６質量％未満、カルボキシル基含有モノマー０．１〜１０質量％、アルコキシシリル基含有モノマー０．１〜１０質量％、および界面活性剤モノマー０．１〜１０質量％を含んでなるモノマー混合物の乳化重合物である樹脂粒子と、水性媒体とを含んでなる、水性インクジェットインキ用樹脂分散体に関する。
【０００８】
また、本発明は、上記モノマー混合物が、更に、その他官能基含有モノマーとして、水酸基含有モノマー、アミド基含有モノマー、グリシジル基含有モノマー、オキシアルキレン基含有モノマー、およびその他エチレン性不飽和結合を二つ以上有するモノマーからなる群より選ばれる少なくとも一種を含んでなる上記水性インクジェットインキ用樹脂分散体に関する。
【０００９】
また、本発明は、上記その他官能基含有モノマーを前記混合物中に０．１〜１０質量％を含んでなる上記水性インクジェットインキ用樹脂分散体に関する。
【００１０】
また、本発明は、更に、水性ワックス分散体を含んでなる上記水性インクジェットインキ用樹脂分散体に関する。
【００１１】
また、本発明は、上記水性ワックス分散体が、水性ポリオレフィンワックス分散体である上記水性インクジェットインキ用樹脂分散体に関する。
【００１２】
また、本発明は、上記水性ポリオレフィンワックス分散体中に含まれるポリオレフィンワックスの融点が、１００〜１５０℃である上記水性インクジェットインキ用樹脂分散体に関する。
【００１３】
また、本発明は、上記水性インクジェットインキ用樹脂分散体および着色剤を含んでなる水性インクジェットインキに関する。
【発明の効果】
【００１４】
本発明により、保存安定性、吐出性などのインキ物性と、光沢、耐摩耗性、耐水性、耐溶剤性などの塗膜物性とを両立することのできる水性インクジェットインキ用樹脂分散体およびそれを用いた水性インクジェットインキを提供できるようになった。
【発明を実施するための形態】
【００１５】
以下、本発明について詳細に説明するが、それに先立って本明細書で用いられる用語について説明する。「モノマー」とは、エチレン性不飽和結合を有する化合物である単量体を意味する。「（メタ）アクリル」とは、アクリルおよびメタクリルを意味する。「（メタ）アクリレート」とは、アクリレートおよびメタクリレートを意味する。「炭素数４〜１２のアルキル基を有する（メタ）アクリル酸アルキルエステル」とは、（メタ）アクリル酸アルキルエステル中のアルキル基の炭素数が４〜１２である（メタ）アクリル酸アルキルエステルを意味し、（メタ）アクリル酸アルキルエステルの一部が炭素数４〜１２のアルキル基で置換された（メタ）アクリル酸アルキルエステルを意味しない。「水性インクジェットインキ用樹脂分散体」および「水性インクジェットインキ」は、それぞれ「分散体」および「インキ」と略記することがある。
【００１６】
本発明の水性インクジェットインキ用樹脂分散体は、スチレンモノマー５８．５質量％を超えて９６．７質量％未満、炭素数４〜１２のアルキル基を有する（メタ）アクリル酸アルキルエステルモノマー３質量％を超えて９．６質量％未満、カルボキシル基含有モノマー０．１〜１０質量％、アルコキシシリル基含有モノマー０．１〜１０質量％、および界面活性剤モノマー０．１〜１０質量％を含んでなるモノマー混合物の乳化重合物である平均粒子径が３０〜１００ｎｍの樹脂粒子と、水性媒体とを含んでなる、水性インクジェットインキ用樹脂分散体であることを特徴とする。
【００１７】
＜スチレンモノマー＞
スチレンモノマーは、高光沢の観点で、モノマー混合物中に５８．５質量％を超えて９６．７質量％未満含まれるが、８０〜９６質量％含まれることが好ましい。
【００１８】
＜炭素数４〜１２のアルキル基を有する（メタ）アクリル酸アルキルエステルモノマー＞
炭素数４〜１２のアルキル基を有する（メタ）アクリル酸アルキルエステルモノマーは、モノマー混合物中に３質量％を超えて９．６質量％未満含まれるが、４〜９．５質量％含まれることが好ましい。モノマー混合液中に、スチレンモノマー５８．５質量％を超えて９６．７質量％未満、および炭素数４〜１２の（メタ）アルキル酸アルキルエステルモノマー３質量％を超えて９．６質量％未満含むことで、重合物のガラス転移温度が２０〜１２０℃の範囲内に設計でき、耐摩耗性に優れた分散体が得られる。また、スチレンモノマー、および炭素数４〜１２の（メタ）アルキル酸アルキルエステルモノマーは、いずれも疎水骨格のモノマーであるため、上記の比率で含むことで、耐水性に優れた分散体が得られる。
【００１９】
炭素数４〜１２のアルキル基を有する（メタ）アクリル酸アルキルエステルモノマーは、例えば、ブチル（メタ）アクリレート、イソブチル（メタ）アクリレート、ｓ−ブチル（メタ）アクリレート、ｔ−ブチル（メタ）アクリレート、ペンチル（メタ）アクリレート、ネオペンチル（メタ）アクリレート、ヘキシル（メタ）アクリレート、３−ペンチル（メタ）アクリレート、ヘキシル（メタ）アクリレート、２−エチルブチル（メタ）アクリレート、ヘプチル（メタ）アクリレート、２−ヘプチル（メタ）アクリレート、オクチル（メタ）アクリレート、２−オクチル（メタ）アクリレート、２−エチルヘキシル（メタ）アクリレート、ノニル（メタ）アクリレート、デシル（メタ）アクリレート、ウンデシル（メタ）アクリレート、ドデシル（メタ）アクリレートなどが挙げられるが、ブチル（メタ）アクリレート、イソブチル（メタ）アクリレート、ｔ−ブチル（メタ）アクリレート、２−エチルヘキシル（メタ）アクリレート、ドデシル（メタ）アクリレートを用いることが好ましい。
【００２０】
＜カルボキシル基含有モノマー＞
カルボキシル基含有モノマーを用いることで、光沢、及びインキの保存安定性が向上する。カルボキシル基含有モノマーは、モノマー混合物中に０．１〜１０質量％含まれるが、０．３〜５質量％含まれることが好ましい。カルボキシル基含有モノマーは、例えば、アクリル酸、メタクリル酸、クロトン酸、イタコン酸、マレイン酸、フマル酸、シトラコン酸およびけい皮酸などが挙げられるが、アクリル酸を用いることが好ましい。
【００２１】
＜アルコキシシリル基含有モノマー＞
アルコキシシリル基含有モノマーを用いることで、耐摩耗性、耐水性、耐溶剤性が向上する。アルコキシシリル基含有モノマーは、モノマー混合物中に０．１〜１０質量％含まれるが、０．１〜５質量％含まれることが好ましい。
【００２２】
アルコキシシリル基含有モノマーは、エチレン性不飽和二重結合を有するシラン化合物を意味し、例えば、ビニルトリメトキシシラン、ビニルトリエトキシシラン、ビニルメチルジメトキシシラン、ビニルメチルジエトキシシラン、３−アクリロキシプロピルトリメトキシシラン、３−アクリロキシプロピルトリエトキシシラン、３−アクリロキシプロピルメチルジメトキシシラン、３−アクリロキシプロピルメチルジエトキシシラン、３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシラン、パラスチリルトリメトキシシラン、パラスチリルトリエトキシシランなどが挙げられるが、耐水性及び耐摩耗性の観点から、３つのアルコキシ基を有するアルコキシシリル基含有モノマーを用いることが好ましい。
【００２３】
＜界面活性剤モノマー＞
界面活性剤モノマーは、分子内にラジカル重合可能なエチレン性不飽和二重結合を１個以上有する界面活性剤を指す。界面活性剤モノマーを用いることで、耐摩耗性、耐水性、耐溶剤性が向上する。界面活性剤モノマーは、モノマー混合物中に０．１〜１０質量％含まれるが、０．３〜５質量％含まれることが好ましい。界面活性剤モノマーとしては、アニオン性界面活性剤モノマー、カチオン性界面活性剤モノマー、ノニオン性界面活性剤モノマーが挙げられるが、アニオン性界面活性剤モノマーまたはノニオン性界面活性剤モノマーが好ましい。アニオン性界面活性剤モノマーは、主骨格がスルホコハク酸エステル、アルキルエーテル、アルキルフェニルエーテル、アルキルフェニルエステル、（メタ）アクリレート硫酸エステル、およびリン酸エステルが好ましい。ノニオン性界面活性剤モノマーは、主骨格がアルキルエーテル、アルキルフェニルエーテル、アルキルフェニルエステルが好ましい。
【００２４】
＜その他官能基含有モノマー＞
その他官能基含有モノマーとは、上で述べたスチレンモノマー、炭素数４〜１２のアルキル基を有する（メタ）アクリル酸アルキルエステルモノマー、カルボキシル基含有モノマー、アルコキシシリル基含有モノマー、界面活性剤モノマー以外の官能基を有するモノマーを指す。その他官能基含有モノマーは、水酸基含有モノマー、アミド基含有モノマー、グリシジル基含有モノマー、オキシアルキレン基含有モノマー、およびその他エチレン性不飽和結合を二つ以上有するモノマーのいずれか少なくとも一つを含むことが好ましい。ただし、本明細書ではこれらモノマーについて以下のとおり定義する。その他エチレン性不飽和結合を二つ以上有するモノマーとは、水酸基含有モノマー、アミド基含有モノマー、グリシジル基含有モノマーおよびオキシアルキレン基含有モノマーを除くエチレン性不飽和結合を二つ以上有するモノマーを意味する。オキシアルキレン基含有モノマーとは、水酸基含有モノマー、アミド基含有モノマーおよびグリシジル基含有モノマーを除くオキシアルキレン基含有モノマーを意味する。グリシジル基含有モノマーとは、水酸基含有モノマーおよびアミド基含有モノマーを除くグリシジル基含有モノマーを意味する。アミド基含有モノマーとは、水酸基含有モノマーを除くアミド基含有モノマーを意味する。
その他官能基含有モノマーは、モノマー混合物中に０．１〜１０質量％含まれることが好ましく、０．３〜８質量％含まれることがより好ましい。
【００２５】
その他官能基含有モノマーとしては、２−ヒドロキシエチル（メタ）アクリレート、２−ヒドロキシプロピル（メタ）アクリレート、４−ヒドロキシブチル（メタ）アクリレート、グリセロールモノ（メタ）アクリレート、Ｎ−（２―ヒドロキシエチル）（メタ）アクリルアミド、アリルアルコールなどの水酸基含有モノマー；
【００２６】
（メタ）アクリルアミド、ダイアセトン（メタ）アクリルアミド、Ｎ−メチル（メタ）アクリルアミド、Ｎ，Ｎ−ジメチル（メタ）アクリルアミド、Ｎ−エチル（メタ）アクリルアミド、Ｎ，Ｎ−ジエチル（メタ）アクリルアミド、Ｎ−イソプロピル（メタ）アクリルアミド、Ｎ−ブチル（メタ）アクリルアミドなどのアミド基含有モノマー；
【００２７】
グリシジル（メタ）アクリレート、４−ヒドロキシブチル（メタ）アクリレートグリシジルエーテルなどのグリシジル基含有モノマー；
【００２８】
ジエチレングリコールモノ（メタ）アクリレート、ポリエチレングリコールモノ（メタ）アクリレート、ポリエチレングリコール・ポリプロピレングリコールモノ（メタ）アクリレート、メトキシジエチレングリコールモノ（メタ）アクリレート、メトキシポリエチレングリコールモノ（メタ）アクリレート、フェノキシジエチレングリコールモノ（メタ）アクリレート、フェノキシポリエチレングリコールモノ（メタ）アクリレート、エチレングリコールジ（メタ）アクリレート、ジエチレングリコールジ（メタ）アクリレート、トリエチレングリコールジ（メタ）アクリレート、ポリエチレングリコールジ（メタ）アクリレートなどのオキシアルキレン基含有モノマー；
【００２９】
アリル（メタ）アクリレート、ビニル（メタ）アクリレート、１，４−ブタンジオールジ（メタ）アクリレート、１，６−ヘキサンジオールジ（メタ）アクリレート、１，９−ノナンジオールジ（メタ）アクリレート、１，１０−デカンジオールジ（メタ）アクリレート、及びネオペンチルグリコールジ（メタ）アクリレート、グリセリンジ（メタ）アクリレート、ジメチロールトリシクロデカンジ（メタ）アクリレート、トリメチロールプロパントリ（メタ）アクリレート、ペンタエリスリトールトリ（メタ）アクリレート、ペンタエリスリトールテトラ（メタ）アクリレート、ジビニルベンゼン、アジピン酸ジビニル、イソフタル酸ジアリル、フタル酸ジアリル、マレイン酸ジアリルなどのその他エチレン性不飽和結合を二つ以上有するモノマーが挙げられる。
【００３０】
＜その他モノマー＞
その他モノマーとは、上で述べたスチレンモノマー、炭素数４〜１２のアルキル基を有する（メタ）アクリル酸アルキルエステルモノマー、カルボキシル基含有モノマー、アルコキシシリル基含有モノマー、界面活性剤モノマー、その他官能基含有モノマー以外のモノマーを指す。具体的には、炭素数１〜３または１３以上の（メタ）アクリル酸アルキルエステルモノマー、脂肪族環、芳香族環を有する（メタ）アクリル酸アルキルエステルモノマー等が挙げられる。
【００３１】
炭素数１〜３もしくは１３以上のメタクリル酸アルキルエステルモノマーは、メチル（メタ）アクリレート、エチル（メタ）アクリレート、プロピル（メタ）アクリレート、イソプロピル（メタ）アクリレート、トリデシル（メタ）アクリレート、テトラデシル（メタ）アクリレート、ペンタデシル（メタ）アクリレート、ヘキサデシル（メタ）アクリレート、ヘプタデシル（メタ）アクリレート、オクタデシル（メタ）アクリレート、ノナデシル（メタ）アクリレート、イコシル（メタ）アクリレート、ベヘニル（メタ）アクリレート等が挙げられる。
【００３２】
脂肪族環、芳香族環を有する（メタ）アクリル酸アルキルエステルモノマーは、シクロヘキシル（メタ）アクリレート、ベンジル（メタ）アクリレート等が挙げられる。
【００３３】
その他ビニル基含有モノマーは、例えば、α−メチルスチレン、酢酸ビニル等が挙げられる。これらのモノマーは、単独または２種類以上使用できる。
【００３４】
＜重合開始剤および還元剤＞
モノマー混合物の乳化重合は、ラジカル重合開始剤（以下、重合開始剤という）の存在下で行うことが好ましい。前記重合開始剤は、公知の油溶性重合開始剤や水溶性重合開始剤を使用することができる。
【００３５】
油溶性重合開始剤は、例えば、ベンゾイルパーオキサイド、ｔ−ブチルオキシベンゾエート、ｔ−ブチルハイドロパーオキサイド、ｔ−ブチルパーオキシ−２−エチルヘキサノエート、ｔ−ブチルパーオキシ−３，５，５，トリメチルヘキサノエート、ジｔ−ブチルパーオキサイド、キュメンハイドロパーオキサイド、及びｐ−メンタンハイドロパーオキサイド等の有機過酸化物、２，２’−アゾビスイソブチロニトリル、２，２’−アゾビス−２，４−ジメチルバレロニトリル、２，２’’−アゾビス（４−メトキシ−２，４−ジメチルバレロニトリル）、及び１，１’−アゾビス−シクロヘキサン−１−カルボニトリル等のアゾビス化合物が挙げられる。
【００３６】
水溶性重合開始剤は、例えば、過硫酸アンモニウム、過硫酸ナトリウム、過硫酸カリウム、過酸化水素、及び２，２’−アゾビス（２−メチルプロピオンアミジン）ジハイドロクロライド等が挙げられる。
【００３７】
モノマー混合物の重合に際して、重合開始剤とともに還元剤を併用することができる。これにより重合反応を促進することができる。このような還元剤としては、アスコルビン酸、エリソルビン酸、酒石酸、クエン酸、ブドウ糖、ホルムアルデヒドスルホキシラートなどの金属塩等の還元性有機化合物、亜硫酸ナトリウム、重亜硫酸ナトリウム、メタ重亜硫酸ナトリウム（ＳＭＢＳ）、次亜硫酸ナトリウム等の還元性無機化合物、塩化第一鉄、ロンガリット等が挙げられる。
【００３８】
モノマー混合物の重合には、水溶性重合開始剤を使用することが好ましい。重合開始剤は、モノマー混合物１００質量部に対して、０．０３〜５質量部を使用することが好ましい。還元剤は、モノマー混合物１００質量部に対して、０．０１〜２．５質量部を使用することが好ましい。
【００３９】
モノマー混合物の乳化重合の際、必要に応じて、緩衝剤、連鎖移動剤、塩基性化合物等を使用できる。緩衝剤は、例えば、酢酸ナトリウム、クエン酸ナトリウム、重炭酸ナトリウム等が挙げられる。連鎖移動剤は、例えばオクチルメルカプタン、ｔ−ドデシルメルカプタン、ラウリルメルカプタン、ステアリルメルカプタン、メルカプト酢酸２−エチルヘキシル、メルカプト酢酸オクチル、メルカプトプロピオン酸２−エチルヘキシル、メルカプトプロピオン酸オクチル等が挙げられる。耐溶剤性の観点から、連鎖移動剤を用いる場合は、モノマー混合物１００質量部に対して、０．０１〜０．５質量部使用することが好ましい。
【００４０】
塩基性化合物は、中和に使用し、例えば、トリメチルアミン、トリエチルアミン、ブチルアミンなどのアルキルアミン；ジメチルアミノエタノール、ジエチルアミノエタノール、ジエタノールアミン、トリエタノールアミン、アミノメチルプロパノールなどのアルコールアミン；モルホリン、アンモニア等が挙げられる。インキの保存安定性の観点から、アルコールアミンを用いることが好ましい。
【００４１】
＜樹脂粒子＞
モノマー混合物の乳化重合物である樹脂粒子は、塗膜表面の平滑性、分散体の粘度の観点から、平均粒子径を３０〜１００ｎｍにすることで、光沢、吐出性及びインキの保存安定性良好な水性インクジェットインキが得られる。
【００４２】
＜水性ワックス分散体＞
水性インクジェットインキ用樹脂分散体は、さらに、水性ワックス分散体を配合することで、耐摩耗性をさらに向上させた水性インクジェットインキ用樹脂分散体が得られる。  水性ワックス分散体としては、ポリオレフィンワックス、カルナバワックス、シリコーンワックス、ウレタンワックス、テフロン（登録商標）ワックス等の水性ワックス分散体が挙げられるが、耐摩耗性向上の観点では、ポリオレフィンワックス分散体を用いることが好ましい。さらに、ポリオレフィンワックスの中でも、ポリエチレンワックス分散体を用いることが好ましい。さらに、耐摩耗性向上の観点から、ポリオレフィンワックスの融点は、１００℃〜１５０℃が好ましく、１１０℃〜１４０℃がより好ましい。また、吐出性の観点から、水性ワックス分散体の平均粒子径は、１０〜２００ｎｍであることが好ましい。塗膜物性とインキの保存安定性を両立するためには、モノマー混合物の乳化重合物である樹脂粒子１００質量部に対して、水性ワックス分散体は１〜３０質量部含むことが好ましい。
【００４３】
＜水性インクジェットインキ＞
本発明の水性インクジェットインキは、水性インクジェットインキ用樹脂分散体および着色剤を含む。
【００４４】
＜着色剤＞
着色剤は、一般的には顔料が用いられる。顔料としては、例えば、カーボンブラック、酸化チタン、炭化カルシウム等の無彩色の顔料または有彩色の有機顔料が使用できる。有機顔料としては、トルイジンレッド、トルイジンマルーン、ハンザエコー、ベンジジンエコー、ピラゾロンレッドなどの不溶性アゾ顔料、リトールレッド、ヘリオボルドー、ピグメントスカーレット、パーマネントレッド２Ｂなどの溶性アゾ顔料、アリザリン、インダントロン、チオインジゴマルーンなどの建染染料からの誘導体、フタロシアニンブルー、フタロシアニングリーンなどのフタロシアニン系有機顔料、キナクリドンレッド、キナクリドンマゼンタなどのキナクリドン系有機顔料、ペリレンレッド、ペリレンスカーレットなどのペリレン系有機顔料、イソインドリノンエロー、イソインドリノンオレンジなどのイソインドリノン系有機顔料、ピランスロンレッド、ピランスロンオレンジなどのピランスロン系有機顔料、チオインジゴ系有機顔料、縮合アゾ系有機顔料、ベンズイミダゾロン系有機顔料、キノフタロンエローなどのキノフタロン系有機顔料、イソインドリンエローなどのイソインドリン系有機顔料、その他の顔料として、フラバンスロンエロー、アシルアミドエロー、ニッケルアゾエロー、銅アゾメチンエロー、ペリノンオレンジ、アンスロンオレンジ、ジアンスラキノニルレッド、ジオキサジンバイオレット等が挙げられる。
【００４５】
有機顔料をカラーインデックス（Ｃ．Ｉ．）ナンバーで例示すると、Ｃ．Ｉ．ピグメントエロー１２、１３、１４、１７、２０、２４、７４、８３、８６  ９３、１０９、１１０、１１７、１２０、１２５、１２８、１２９、１３７、１３８、１３９、１４７、１４８、１５０、１５１、１５３、１５４、１５５、１６６、１６８、１８０、１８５、Ｃ．Ｉ．ピグメントオレンジ１６、３６、４３、５１、５５、５９、６１、Ｃ．Ｉ．ピグメントレッド９、４８、４９、５２、５３、５７、９７、１２２、１２３、１４９、１６８、１７７、１８０、１９２、２０２、２０６、２１５、２１６、２１７、２２０、２２３、２２４、２２６、２２７、２２８、２３８、２４０、Ｃ．Ｉ．ピグメントバイオレット１９、２３、２９、３０、３７、４０、５０、Ｃ．Ｉ．ピグメントブルー１５、１５：１、１５：３、１５：４、１５：６、２２、６０、６４、Ｃ．Ｉ．ピグメントグリーン７、３６、Ｃ．Ｉ．ピグメントブラウン２３、２５、２６等が挙げられる。
【００４６】
カーボンブラックの具体例としては、デグサ社製「Ｓｐｅｃｉａｌ  Ｂｌａｃｋ３５０、２５０、１００、５５０、５、４、４Ａ、６」「ＰｒｉｎｔｅｘＵ、Ｖ、１４０Ｕ、１４０Ｖ、９５、９０、８５、８０、７５、５５、４５、４０、Ｐ、６０、Ｌ６、Ｌ、３００、３０、３、３５、２５、Ａ、Ｇ」、キャボット社製「ＲＥＧＡＬ４００Ｒ、６６０Ｒ、３３０Ｒ、２５０Ｒ」「ＭＯＧＵＬ  Ｅ、Ｌ」、三菱化学社製「ＭＡ７、８、１１、７７、１００、１００Ｒ、１００Ｓ、２２０、２３０」「＃２７００、＃２６５０、＃２６００、＃２００、＃２３５０、＃２３００、＃２２００、＃１０００、＃９９０、＃９８０、＃９７０、＃９６０、＃９５０、＃９００、＃８５０、＃７５０、＃６５０、＃５２、＃５０、＃４７、＃４５、＃４５Ｌ、＃４４、＃４０、＃３３、＃３３２、＃３０、＃２５、＃２０、＃１０、＃５、ＣＦ９、＃９５、＃２６０」等が挙げられる。
【００４７】
酸化チタンの具体例としては、石原産業社製「タイペークＣＲ−５０、５０−２、５７、８０、９０、９３、９５、９５３、９７、６０、６０−２、６３、６７、５８、５８−２、８５」「タイペークＲ−８２０，８３０、９３０、５５０、６３０、６８０、６７０、５８０、７８０、７８０−２、８５０、８５５」「タイペークＡ−１００、２２０」「タイペークＷ−１０」「タイペークＰＦ−７４０、７４４」「ＴＴＯ−５５（Ａ）、５５（Ｂ）、５５（Ｃ）、５５（Ｄ）、５５（Ｓ）、５５（Ｎ）、５１（Ａ）、５１（Ｃ）」「ＴＴＯ−Ｓ−１、２」「ＴＴＯ−Ｍ−１、２」、テイカ社製「チタニックスＪＲ−３０１、４０３、４０５、６００Ａ、６０５、６００Ｅ、６０３、８０５、８０６、７０１、８００、８０８」「チタニックスＪＡ−１、Ｃ、３、４、５」、デュポン社製「タイピュアＲ−９００、９０２、９６０、７０６、９３１」などが挙げられる。イエロー、マゼンタ、シアン、ブラックなどの有機顔料は、水性インクジェットインキ１００重量％中に通常０．２〜１５重量％、好ましくは０．５〜１０重量％用いられる。また、白の酸化チタンの場合は通常５〜５０重量％、好ましくは１０〜４５重量％の割合で配合することが好ましい。
【００４８】
＜水性媒体＞
水性インクジェットインキは、水性媒体を含有する。水性媒体とは、水および親水性有機溶剤を指す。
【００４９】
親水性有機溶剤としては、例えば、エチレングリコール、１，３−プロパンジオール、プロピレングリコール、１，２−ブタンジオール、１，４−ブタンジオール、ペンチレングリコール、１，２−ヘキサンジオール、１，６−ヘキサンジオール、ジエチレングリコール、トリエチレングリコール、テトラエチレングリコール等のグリコール系溶剤；メチルグリコール、メチルジグリコール、メチルトリグリコール、イソプロピルジグリコール、ブチルグリコール、ブチルジグリコール、ブチルトリグリコール、イソブチルグリコール、イソブチルジグリコール、ヘキシルグリコール、ヘキシルジグリコール、エチレングリコールジメチルエーテル、ジエチレングリコールジメチルエーテル、トリエチレングリコールジメチルエーテル、テトラエチレングリコールジメチルエーテル、メチルプロピレングリコール、メチルプロピレンジグリコール、メチルプロピレントリグリコール、プロピルプロピレングリコール、プロピルプロピレンジグリコール等のグリコールエーテル系溶剤；Ｎ−メチル−２−ピロリドン、Ｎ−ヒドロキシエチル−２−ピロリドン、２−ピロリドン、ε-カプロラクタム等のラクタム系溶剤；ホルムアミド、Ｎ−メチルホルムアミド、Ｎ，Ｎ−ジメチルホルムアミド、３−メトキシ−Ｎ，Ｎ−ジメチルプロパンアミド、３−ブトキシ−Ｎ，Ｎ−ジメチルプロパンアミド等のアミド系溶剤等が挙げられる。
【００５０】
これらの親水性有機溶剤は、インキ組成物で保湿剤成分ならびに浸透剤成分として添加される。グリコール系溶剤は、インキの表面張力を下げる他に、水性インクジェットインキ用樹脂分散体の乾燥性を改善する働きをする。グリコール系溶剤を使用することにより、バインダーの乾燥を防止し、水性インクジェットインキ用樹脂分散体のノズル詰まりを防止し、吐出性も良好となる。
【００５１】
また、グリコールエーテル系溶剤は、インキ自体の表面張力を下げ、難吸収性基材上でのインキ液滴の濡れ広がりを改善するほかに、乾燥時の水性インクジェットインキ用樹脂分散体の造膜を促進させる働きをする。グリコールエーテル系溶剤を使用することにより、水性インクジェットインキ用樹脂分散体の造膜性が非常に優れ印字物の塗膜物性が良好となる。これらの親水性有機溶剤を配合すると、難吸収性基材上へのインキ液滴の濡れ広がりが改善され、水性インクジェットインキ用樹脂分散体の分散安定性を維持して、さらに、乾燥時に十分な造膜性を発現する。
【００５２】
水性インクジェットインキの印刷適性、および乾燥性の観点から水性インクジェットインキ１００質量％中において、グリコール系溶剤は、１０〜４０質量％含有していることが好ましい。また、水性インクジェットインキの耐水性、耐溶剤性、耐摩耗性、および吐出性の観点から、水性インクジェット用インキ１００質量％中において、エチレングリコールエーテル溶剤を０．１〜１５質量％含有していることが好ましく、より好ましくは０．１〜５質量％の範囲内である。水性インクジェットインキの耐水性、耐溶剤性、耐摩耗性、および吐出性の観点から、親水性有機溶剤全体としては、水性インクジェット用インキ１００質量％中に通常１０〜６０質量％、好ましくは２０〜５０質量％用いられる。水性インクジェットインキを配合する際は、必要に応じて、分散剤、レベリング剤、防腐剤、キレート剤、ｐＨ調整剤などを配合して使用することができる。
【００５３】
＜印刷＞
本発明の水性インクジェット用インキを塗布または印刷し得る基材としては、例えば、上質紙等の浸透系基材、アート紙、コート紙、ポリ塩化ビニルシート等の非浸透系基材が挙げられる。印刷方式としては、オンデマンド型の記録ヘッドを有するインクジェット方式が好ましい。オンデマンド型としては、例えばピエゾ方式、サーマルインクジェット方式、静電方式等が例示されるが、ピエゾ方式が最も好ましい。また、本発明の水性インクジェット用インキを用いた印刷に際しては、印字物の乾燥性および耐性を補強する目的で、印字工程に必要に応じて加熱乾燥工程を導入することができる。加熱乾燥工程を導入することで成膜性も向上する場合があり、適度な加熱処理は好ましい。加熱処理工程は印刷工程(インクジェット印字速度)に影響のない程度に用いることができ、例えば、４０〜１００℃で１〜２００秒の範囲で処理されることが一般的である。
【実施例】
【００５４】
以下に、実施例により、本発明をさらに詳細に説明するが、本発明は以下に限定されるものではない。なお、特に断りのない限り、「部」は質量部、「％」は質量％をそれぞれ意味する。
【００５５】
＜実施例１＞水性インクジェットインキ用樹脂分散体の製造
スチレンモノマー９１部、炭素数４〜１２のアルキル基を有する（メタ）アクリル酸アルキルエステルモノマーとして２−エチルヘキシルアクリレート５部、カルボキシル基含有モノマーとしてアクリル酸１部、アルコキシシリル基含有モノマーとして３−メタクリロキシプロピルトリメトキシシラン１部、水酸基含有モノマーとして２−ヒドロキシエチルメタクリレート１部、界面活性剤モノマーとしてラテムルＰＤ−１０４（花王社製、ポリオキシアルキレンアルケニルエーテル硫酸アンモニウム）０．４部、イオン交換水５５部からなる混合物を、ホモミキサーを用いて混合してモノマープレエマルジョンを作成し、滴下槽に仕込んだ。
別途、還流冷却器、攪拌機、温度計、窒素導入管、原料投入口を具備する４つ口フラスコを反応容器とし、該反応容器にイオン交換水９０部を仕込んだ。次いで、窒素を導入し、攪拌しながら、液温を７５℃に加熱した。そして、反応容器中に、ラテムルＰＤ−１０４を０．６部添加し、過硫酸アンモニウム０．３部を添加した後、滴下槽から上記モノマープレエマルジョンを３時間かけて連続的に滴下し、乳化重合を行った。滴下終了後、２時間、液温を８０℃に保ち、乳化重合を継続した。その後、５０℃まで冷却し、溶液を１８０メッシュのポリエステル製の濾布で濾過することで水性インクジェットインキ用樹脂分散体を得た。得られた分散体の不揮発分は４０％、分散体に含まれる樹脂の酸価は３１ｍｇＫＯＨ／ｇであった。
【００５６】
また、上記で得られた分散体に含まれる樹脂粒子の平均粒子径、樹脂のガラス転移温度（Ｔｇ）、樹脂のゲル分率を測定した。尚、ここでいう樹脂のＴｇおよびゲル分率とは、樹脂粒子を構成する樹脂のＴｇおよびゲル分率を意味する。樹脂粒子の平均粒子径は、動的光散乱測定法によるＤ50平均粒子径であり、上記分散体を水で５００倍（容量比）に希釈した希釈液をナノトラック（日機装社製）で測定して求めた。樹脂のＴｇは、ＤＳＣ（示差走査熱量計  ＴＡインスツルメント社製）を使用して測定した。具体的には、上記分散体を乾燥させて得られた樹脂を、５℃／分の昇温条件で測定したＤＳＣ曲線における吸熱ピークをＴｇとした。樹脂のゲル分率は、上記分散体を乾燥させて得られた樹脂を秤量した後、金網に入れ、テトラヒドロフランに４０℃で２４時間浸漬させた後、乾燥後の質量を秤量し、下記の式に基づいて算出した。
ゲル分率＝｛（浸漬前樹脂質量）−（浸漬後樹脂質量）｝／（浸漬前樹脂質量）×１００
【００５７】
＜耐水性＞
分散体の耐水性は、以下に示す方法によって評価した。分散体を乾燥後の厚みが４０μｍになるようにアプリケーターを用いてガラス板上に塗布し、８０℃で１時間乾燥させて、塗膜を作製した。得られた塗膜を４０℃の温水中に入れ、１時間後の塗膜の状態を目視にて確認した。評価基準を下記に示す。
◎：塗膜に全く変化が見られない（極めて良好）
○：塗膜が若干白化（良好）
△：塗膜が白化（不良）
×：ガラス板から皮膜が剥離（極めて不良）
【００５８】
＜機械安定性＞
分散体の機械安定性は、以下に示す方法によって評価した。テスター産業社製マロン式機械的安定度試験機ＡＢ−８０２を用い、下記の条件にて測定した。
樹脂分  ：２０％
使用量  ：５０ｇ
回転数  ：１０００ｒｐｍ（±２０）
時間    ：２０分
過重    ：３０ｋｇｆ
測定後の分散体を１００メッシュ金網で濾過し、金網上の凝集物の乾燥質量（Ｗｇ）を測定して、次式により、発生した凝集物の量（％）を求めて下記基準に基づいて評価した。
発生凝集物量（％）＝Ｗ（ｇ）／［５０（ｇ）×水性インクジェットインキ用樹脂分散体の樹脂分（２０％）］×１００
評価基準を下記に示す。
〇：０．１％未満（良好）
△：０．１％以上、１．０％未満（不良）
×：１．０％以上（極めて不良）
【００５９】
＜保存安定性＞
分散体の保存安定性は、以下に示す方法によって粘度変化率に基づいて評価した。分散体の製造直後に初期の粘度を測定した後、密閉した容器に入れ、７０℃で２週間後、経時後の粘度を測定した。粘度測定には、Ｂ型粘度計を使用し、２５℃、３０ｒｐｍの条件で測定を行った。
粘度変化率（％）＝｜初期の粘度−経時後の粘度｜×１００
評価基準を下記に示す。
◎：１０％未満（極めて良好）
〇：１０％以上、２０％未満（良好）
△：２０％以上、５０％未満（不良）
×：５０％以上（極めて不良）
【００６０】
＜実施例２〜１１及び比較例１〜１２＞水性インクジェットインキ用樹脂分散体の製造
表１および２に示す材料及び配合組成に変更した以外は、実施例１と同様の方法で、実施例２〜１１及び比較例１〜１２の水性インクジェットインキ用樹脂分散体をそれぞれ得た。尚、表中の数値は、単位の記載がない項目は「部」を表し、空欄は使用していないことを表す。
【００６１】
＜実施例１２＞水性インクジェットインキ用樹脂分散体の調製
実施例１で得た水性インクジェットインキ用樹脂分散体１００部をディスパーで混合しながら、水性ワックス分散体としてＡＱＵＡＣＥＲ５０７を１０部配合して、分散体を得た。
【００６２】
＜実施例１３〜１５＞水性インクジェットインキ用樹脂分散体の調製
表１に示す配合組成に変更した以外は、実施例１２と同様の方法で、実施例１３〜１５の分散体をそれぞれ得た。尚、表中の数値は、単位の記載がない項目は「部」を表し、空欄は使用していないことを表す。
【００６３】
表中の略号は以下の通りである。
Ｓｔ：スチレン
＜炭素数４〜１２のアルキル基を有する（メタ）アクリル酸アルキルエステルモノマー＞
ＢＡ：ブチルアクリレート
ＢＭＡ：ブチルメタクリレート
２ＥＨＡ：２−エチルヘキシルアクリレート
ＬＭＡ：ラウリルメタクリレート（ドデシルメタクリレート）
＜カルボキシル基含有モノマー＞
ＡＡ：アクリル酸
ＭＡＡ：メタクリル酸
＜アルコキシシリル基含有モノマー＞
ＫＢＭ−５０３：３−メタクリロキシプロピルトリメトキシシラン
ＫＢＥ−５０３：３−メタクリロキシプロピルトリエトキシシラン
＜界面活性剤モノマー＞
ＰＤ−１０４：ラテムルＰＤ１０４（花王社製）
ＳＲ−１０：アデカリアソープＳＲ−１０（ＡＤＥＫＡ社製）
【００６４】
＜その他官能基含有モノマー＞
ＨＥＭＡ：２−ヒドロキシエチルメタクリレート
ＭＡＡｍ：メタクリルアミド
ＧＭＡ：グリシジルメタクリレート
ＥＧＤＭＡ：エチレングリコールジメタクリレート
＜その他モノマー＞
ＭＭＡ：メチルメタクリレート
ＥＡ：エチルアクリレート
【００６５】
＜水性ワックス分散体＞
ＡＱＵＡＣＥＲ５０７：ポリエチレンワックス（ＢＹＫ社製、融点：１３０℃、Ｄ50：３０ｎｍ）
ＡＱＵＡＣＥＲ４９８：パラフィンワックス（ＢＹＫ社製、融点：６０℃、Ｄ50：２００ｎｍ）
ＡＱＵＡＣＥＲ５９３：ポリプロピレンワックス（ＢＹＫ社製、融点１６０℃、Ｄ50：３０ｎｍ）
ＣＥＲＡＣＯＬ７９：カルナバワックス（ＢＹＫ社製、融点９０℃、Ｄ50：３０００ｎｍ）
【００６６】
＜非重合性界面活性剤＞
Ｅ−Ｏ：エマールＯ（花王社製）
【００６７】
表１および２からわかるように、本発明の分散体は、耐水性、機械安定性、保存安定性に優れていることが明らかとなった。
【００６８】
＜シアン顔料分散液の製造＞
顔料（トーヨーカラー社製  Ｌｉｏｎｏｇｅｎ  Ｂｌｕｅ  ７３５１）２０部、顔料分散樹脂（ＢＡＳＦ社製  ジョンクリル６１Ｊ、固形分３０％水溶液）３０部、イオン交換水２９．３部、消泡剤（日信化学工業社製  サーフィノール１０４Ｅ）０．５部をペイントコンディショナーにて２時間分散し、濃縮シアン顔料分散液を得た。
【００６９】
＜マゼンタ顔料分散液の製造＞
顔料を（ＤＩＣ社製  Ｆａｓｔｏｇｅｎ  Ｓｕｐｅｒ  Ｍａｇｅｎｔａ  ＲＣＴ）２０部に変えた以外は、シアン顔料分散液と同様の方法で、濃縮マゼンタ顔料分散液を得た。
【００７０】
＜イエロー顔料分散液の製造＞
顔料を（クラリアント社製  Ｎｏｖｏｐｅｒｍ  Ｙｅｌｌｏｗ  Ｈ２Ｇ）２０部に変えた以外は、シアン顔料分散液と同様の方法で、濃縮イエロー顔料分散液を得た。
【００７１】
＜ブラック顔料分散液の製造＞
顔料を（エボニックデグザ社製  Ｐｒｉｎｔｅｘ  ８５）２０部に変えた以外は、シアン顔料分散液と同様の方法で、濃縮ブラック顔料分散液を得た。
【００７２】
＜実施例１６＞水性インクジェットインキの調製
実施例１で得られた水性インクジェットインキ用樹脂分散体の固形分１０部に対して、上記のシアン顔料分散液４０部、親水性有機溶剤としてグリセリン２０部、１，３−プロパンジオール４０部を添加し、固形分が１２％になるようにイオン交換水を加えた後、混練してシアン色の水性インクジェットインキを得た。シアン顔料分散液を、マゼンタ顔料分散液、イエロー顔料分散液、ブラック顔料分散液それぞれに変更して、同様に調製して各色の水性インクジェットインキを得た。
【００７３】
＜実施例１７〜３０及び比較例１３〜２４＞水性インクジェットインキの調製
実施例１６と同様の方法で調製して、４色の水性インクジェットインキを得た。
【００７４】
＜水性インクジェットインキの評価＞
上記で調製した４色の水性インクジェット用インキを２５℃環境下でセイコーアイ・インフォテック社製  ソルベントインクジェットプリンタＣｏｌｏｒ  Ｐａｉｎｔｅｒ  ６４ＳＰｌｕｓに充填し、上質紙に画像を印字した。水性インクジェットインキについては、保存安定性及び吐出性を評価した。印字後、常温で上質紙を乾燥して評価用印字物を得た。これを用いて、耐摩耗性、耐水性、耐溶剤性、光沢を評価した。表３および表４にその結果を示す。
【００７５】
＜インキ保存安定性＞
水性インクジェットインキの保存安定性は、以下に示す方法によって粘度変化率に基づいて評価した。得られた水性インクジェットインキの調製直後に初期の粘度を測定した後、密閉した容器に入れ、７０℃で２週間後、経時後の粘度を測定した。粘度測定には、レオメーター（ＴＡインスツルメント社製  ＡＲ−２０００）を使用して測定を行った。
粘度変化率（％）＝｜初期の粘度−経時後の粘度｜×１００
評価基準を下記に示す。
◎：１０％未満（極めて良好）
〇：１０％以上、１５％未満（良好）
△：１５％以上、２０％未満（不良）
×：２０％以上（極めて不良）
【００７６】
＜吐出性＞
上記のプリンタにて、印字の待機中（２５℃、インキが供給されない状態）に乾燥してノズル詰まりが発生するまでの時間を評価した。ここで言うノズル詰まりとは、待機中にノヅルにインキ詰まって印字できなくなる状態のことを指す。ノヅル詰まり発生するまでの時間が長いほど、吐出性が良好ということができる。評価基準は下記に示す。
◎：１２０分でノズル詰まりが発生しない（極めて良好）
〇：６０分でノズル詰まりが発生しない（良好）
△：３０分でノズル詰まりが発生する（不良）
×：１０分でノズル詰まりが発生する（極めて不良）
【００７７】
＜耐摩耗性＞
評価用印字物（上質紙）の印字面に学振耐摩試験機（テスター産業製  ＡＢ−３０１）で荷重１００／ｃｍ2（接触面は上質紙）の条件で３０回往復させて印字面の傷を目視評価した。評価基準は下記に示す。
◎：上質紙の接触面に色移りは無く、印字面にも傷が無い状態（極めて良好）
〇：上質紙の接触面に多少の色移りはあるが、印字面には傷が無い状態（良好）
△：上質紙の接触面に色移りがあり、印字面にも傷が見られるが、基材は見えない状態（不良）
×：印字面に傷が多く基材が見える状態（極めて不良）
【００７８】
＜耐水性＞
水を綿棒に浸し、評価用印字物（上質紙）の印字面を１０往復ラビングした。評価基準は下記に示す。
◎：綿棒にインキが全く付着していない状態（極めて良好）
〇：綿棒にインキが若干付着するが、印字面の浸食は見られない状態（良好）
△：綿棒にインキが付着し、印字面の浸食も見られるが、基材表面は見えない状態（不良）
×：綿棒にインキが付着し、基材表面が見える状態（極めて不良）
【００７９】
＜耐溶剤性＞
エタノールを綿棒に浸し、評価用印字物（上質紙）の印字面を１０往復ラビングした。評価基準は下記に示す。
◎：綿棒にインキが全く付着していない状態（極めて良好）
〇：綿棒にインキが若干付着するが、印字面の浸食は見られない状態（良好）
△：綿棒にインキが付着し、印字面の浸食も見られるが、基材表面は見えない状態（不良）
×：綿棒にインキが付着し、基材表面が見える状態（極めて不良）
【００８０】
＜光沢＞
評価用印字物の印字面について、光沢計（二本電色製  ＶＧ２０００）で６０°光沢を測定した。評価基準は下記に示す。
〇：６０以上（良好）
△：５０以上、６０未満（不良）
×：５０未満（極めて不良）
【００８１】
表３及び表４からわかるように、実施例１〜１５で得られた水性インクジェットインキ用樹脂分散体を用いた水性インクジェットは、比較例１〜１２を用いた水性インクジェットインキに比べて、インキの保存安定性、吐出性などのインキ物性と、光沢、耐摩耗性、耐水性、耐溶剤性などの塗膜物性が優れていた。
【００８２】
【表１】
2018177828.tif 000002
【００８３】
【表２】
2018177828.tif 000003
【００８４】
【表３】
2018177828.tif 000004
【００８５】
【表４】
2018177828.tif 000005
【手続補正書】
【提出日】平成29年8月21日(2017.8.21)
【手続補正１】
【補正対象書類名】特許請求の範囲
【補正対象項目名】請求項１
【補正方法】変更
【補正の内容】
【請求項１】
スチレンモノマー５８．５質量％を超えて９６．７質量％未満、炭素数４〜１２のアルキル基を有する（メタ）アクリル酸アルキルエステルモノマー３質量％を超えて９．６質量％未満、カルボキシル基含有モノマー０．１〜１０質量％、アルコキシシリル基含有モノマー０．１〜１０質量％、および界面活性剤モノマー０．１〜１０質量％を含んでなるモノマー混合物の乳化重合物である平均粒子径が３０〜１００ｎｍの樹脂粒子と、水性媒体とを含んでなる、水性インクジェットインキ用樹脂分散体。